본 발명 의 제 1 반응기 는 연속 흐름 교반 식 반응기 ( CSTR ) 로 반응기 아래쪽 으로 중합 혼합물 이 공급 되 어 반응기 로 위쪽 으로 반응물 이 나오 는 풀 차아 지형 이 다 . 중합 온도 는 100 ~ 130 ℃ 에서 1 ~ 2 시간 동안 중합 이 진행 된다 . 이 때 , 전환율 은 10 ~ 25 % 로 상전 이 시점 단계 까지 반응 을 한 후 , 제 2 중합 반응기 로 반응물 을 이송 한다 . 공비 혼합물 로 구성 된 매트릭스 를 형성 하 는 혼합 용액 의 중합 조성물 은 제 1 반응기 에서 안정 된 고무 입자 를 형성 하 여 충격 강도 및 물 성 을 향상 시킨다 .